(57)【要約】【課題】燃料電池用セルの製造方法において、導電体の使用量をより低減し、製造コストを抑えることである。【解決手段】膜電極接合体１８と、膜電極接合体１８の両面に積層され、ガス流路を形成するエキスパンド成形体２０と、エキスパンド成形体２０に積層され、隣設するセル間のガスを分離するセパレータ２２と、を備える燃料電池用セル１０の製造方法であって、エキスパンド成形体２０の成形は、金属材料でガス流路形成基体２４を形成するガス流路形成基体形成工程と、膜電極接合体１８またはセパレータ２２と接触するガス流路形成基体２４の接触部２６に生成した不働態膜を除去する不働態膜除去工程と、不働態膜が除去された接触部２６に、金（Ａｕ）等の導電体で導電層２８を形成する導電層形成工程とを有する。【選択図】図１
2008243394.tif 000002
【特許請求の範囲】
【請求項１】
膜電極接合体と、
膜電極接合体の両面に積層され、ガス流路を形成するガス流路構造体と、
ガス流路構造体に積層され、隣設するセル間のガスを分離するセパレータと、
を備える燃料電池用セルの製造方法であって、
ガス流路構造体の成形は、
金属材料でガス流路形成基体を形成するガス流路形成基体形成工程と、
膜電極接合体またはセパレータと接触するガス流路形成基体の接触部に生成した不働態膜を除去する不働態膜除去工程と、
不働態膜が除去された接触部に、導電体で導電層を形成する導電層形成工程と、
を有することを特徴とする燃料電池用セルの製造方法。
【請求項２】
請求項１に記載の燃料電池用セルの製造方法であって、
不働態膜除去工程は、ガス流路形成基体をロール加工して不働態膜を除去することを特徴とする燃料電池用セルの製造方法。
【請求項３】
請求項１または２に記載の燃料電池用セルの製造方法であって、
導電層形成工程は、蒸着またはメッキで導電層を形成することを特徴とする燃料電池用セルの製造方法。
【請求項４】
請求項１から３のいずれか１つに記載の燃料電池用セルの製造方法であって、
ガス流路形成基体は、金属多孔体、メタルラスまたはエキスパンドメタルであることを特徴とする燃料電池用セルの製造方法。
【請求項５】
請求項１から４のいずれか１つに記載の燃料電池用セルの製造方法であって、
導電層は、金で形成されることを特徴とする燃料電池用セルの製造方法。
【請求項６】
請求項１から５のいずれか１つに記載の燃料電池用セルの製造方法であって、
ガス流路形成基体は、チタンまたはステンレス鋼で形成されることを特徴とする燃料電池用セルの製造方法。
【発明の詳細な説明】
【技術分野】
【０００１】
本発明は、燃料電池用セルの製造方法に係り、特に、膜電極接合体と、膜電極接合体の両面に積層され、ガス流路を形成するガス流路構造体と、ガス流路構造体に積層され、隣設するセル間のガスを分離するセパレータと、を備える燃料電池用セルの製造方法に関する。
【背景技術】
【０００２】
燃料電池は、高効率と優れた環境特性を有する電池として近年脚光を浴びている。燃料電池は、一般的に、燃料ガスである水素に、酸化剤ガスである空気中の酸素を電気化学反応させて、電気エネルギを作りだしている。そして、水素と酸素とが電気化学反応した結果、水が生成される。
【０００３】
燃料電池の種類には、リン酸型、溶融炭酸塩型、固体電解質型、アルカリ型、固体高分子型等がある。この中でも、常温で起動しかつ起動時間が速い等の利点を有する固体高分子型の燃料電池が注目されている。このような固体高分子型の燃料電池は、移動体、例えば、車両等の動力源として用いられている。
【０００４】
固体高分子型の燃料電池は、複数の単セル、集電板、エンドプレート等を積層して組み立てられる。そして、燃料電池用セルは、電解質膜と、触媒層と、ガス拡散層と、セパレータとを含んで構成される。
【０００５】
特許文献１には、電極と金属セパレータとの間に繊維質材料からなるガス拡散層を挟持した構成の燃料電池において、金属セパレータ側には金（Ａｕ）等の耐食導電材料からなるメッキ層を形成せずに、ガス拡散層側に金（Ａｕ）等の耐食導電材料からなる層を蒸着、スパッタリング、めっき処理等により形成することが示されている。
【０００６】
特許文献２には、導電性の必要な部分について金メッキを施した燃料電池用セパレータの製造方法が示されている。
【０００７】
【特許文献１】特開２００４−１７８８９３号公報
【特許文献２】特開２００５−３２５９４号公報
【発明の開示】
【発明が解決しようとする課題】
【０００８】
ところで、燃料電池用セルを製造する場合には、上述したように、金（Ａｕ）等の電気伝導性の高い導電体をガス拡散層等の表面に被覆して、ガス拡散層とセパレータとの間の接触抵抗を低減させている。しかし、金（Ａｕ）等の導電体をガス拡散層に被覆する場合には、ガス拡散層は、一般的に、多孔質な繊維材料で成形されるため、金(Ａｕ)等がガス拡散層の内部に入り込み、セパレータと接触しない部位まで金（Ａｕ）等で被覆される可能性がある。ここで、金（Ａｕ）等の導電体は、一般的に高価であるので、金（Ａｕ）等の使用量が多くなると、燃料電池用セルの製造コストが高くなる場合がある。
【０００９】
そこで、本発明の目的は、金（Ａｕ）等の導電体の使用量をより低減し、製造コストを抑えた燃料電池用セルの製造方法を提供することである。
【課題を解決するための手段】
【００１０】
本発明に係る燃料電池用セルの製造方法は、膜電極接合体と、膜電極接合体の両面に積層され、ガス流路を形成するガス流路構造体と、ガス流路構造体に積層され、隣設するセル間のガスを分離するセパレータと、を備える燃料電池用セルの製造方法であって、ガス流路構造体の成形は、金属材料でガス流路形成基体を形成するガス流路形成基体形成工程と、膜電極接合体またはセパレータと接触するガス流路形成基体の接触部に生成した不働態膜を除去する不働態膜除去工程と、不働態膜が除去された接触部に、導電体で導電層を形成する導電層形成工程と、を有することを特徴とする。
【００１１】
本発明に係る燃料電池用セルの製造方法において、不働態膜除去工程は、ガス流路形成基体をロール加工して不働態膜を除去することを特徴とする。
【００１２】
本発明に係る燃料電池用セルの製造方法において、導電層形成工程は、蒸着またはメッキで導電層を形成することを特徴とする。
【００１３】
本発明に係る燃料電池用セルの製造方法において、ガス流路形成基体は、金属多孔体、メタルラスまたはエキスパンドメタルであることを特徴とする。
【００１４】
本発明に係る燃料電池用セルの製造方法において、導電層は、金で形成されることを特徴とする。
【００１５】
本発明に係る燃料電池用セルの製造方法において、ガス流路形成基体は、チタンまたはステンレス鋼で形成されることを特徴とする。
【発明の効果】
【００１６】
上記のように本発明に係る燃料電池用セルの製造方法によれば、金（Ａｕ）等の導電体の使用量がより低減されるので、製造コストを抑えることができる。
【発明を実施するための最良の形態】
【００１７】
以下に図面を用いて本発明に係る実施の形態につき、詳細に説明する。図１は、燃料電池用セル１０の断面を示す図である。燃料電池用セル１０は、電解質膜１２と、触媒層１４と、ガス拡散層１６とを一体化し、電極等を形成する膜電極接合体１８(Ｍｅｍｂｒａｎｅ  Ｅｌｅｃｔｒｏｄｅ  Ａｓｓｅｍｂｌｙ：ＭＥＡ)と、ガス流路を形成するガス流路構造体であるエキスパンド成形体２０と、隣設するセル（図示せず）間の燃料ガスまたは酸化剤ガスを分離するセパレータ２２と、を含んで構成される。
【００１８】
電解質膜１２は、アノード極側で発生した水素イオンをカソード極側まで移動させる機能等を有している。電解質膜１２の材料には、化学的に安定であるフッ素系樹脂、例えば、パーフルオロカーボンスルホン酸のイオン交換膜が使用される。
【００１９】
触媒層１４は、アノード極側での水素の酸化反応や、カソード極側での酸素の還元反応を促進する機能を有している。そして、触媒層１４は、触媒と、触媒の担体とを含んで構成される。触媒は、反応させる電極面積をより大きくするため、一般的に粒子状にして、触媒の担体に付着させて使用される。触媒には、水素の酸化反応や酸素の還元反応について、より小さい活性化過電圧を有する白金族元素である白金等が使用される。触媒の担体としては、カーボン材料、例えば、カーボンブラック等が使用される。
【００２０】
ガス拡散層１６は、燃料ガスである、例えば、水素ガス等と、酸化剤ガスである、例えば、空気等とを触媒層１４に拡散させる機能や、電子を移動させる機能等を有している。そして、ガス拡散層１６には、導電性を有する材料であるカーボン繊維織布、カーボン紙等を使用することができる。
【００２１】
エキスパンド成形体２０は、膜電極接合体１８の両面に積層され、ガス流路を形成するガス流路構造体としての機能を有している。エキスパンド成形体２０は、膜電極接合体１８のガス拡散層１６と、セパレータ２２とに接触して積層され、膜電極接合体１８とセパレータ２２とに電気的に接続される。エキスパンド成形体２０は、ガス流路を形成するガス流路形成基体２４と、膜電極接合体１８またはセパレータ２２と接触するガス流路形成基体２４の接触部２６に形成される導電層２８と、を含んで構成される。
【００２２】
ガス流路形成基体２４は、多数の開口からなるメッシュ構造を備えている。ガス流路形成基体２４に形成されたメッシュは、燃料ガスや酸化剤ガスのガス流路としての機能を有している。このように、エキスパンド成形体２０は、多数の開口を有するので、より多くの燃料ガス等が膜電極接合体１８と接触して化学反応し、燃料電池用セル１０の発電効率を高めることができる。
【００２３】
ガス流路形成基体２４は、膜電極接合体１８またはセパレータ２２に沿って、膜電極接合体１８またはセパレータ２２と接触して電気的に接続する接触部２６を有している。接触部２６は、例えば、所定の間隔で複数設けられる。接触部２６を設ける間隔は、例えば、６００μｍ〜８００μｍとすることができる。
【００２４】
ガス流路形成基体２４には、例えば、ＪＩＳ  Ｇ  ３３５１に示されるエキスパンドメタルや、ＪＩＳ  Ａ  ５５０５に示されるメタルラスまたは金属多孔体等を用いることが好ましい。エキスパンドメタルや金属多孔体等は、多数の開口を備えているからである。勿論、他の条件次第では、ガス流路形成基体２４は、エキスパンドメタル等に限定されることはなく、パンチングメタル等の他の成形体を用いてもよい。
【００２５】
ガス流路形成基体２４は、チタン、チタン合金やステンレス鋼等により成形されることが好ましい。これらの金属材料は、機械的強度が高く、その表面に安定な酸化物（ＴｉＯ、Ｔｉ2Ｏ3、ＴｉＯ2、ＣｒＯ2、ＣｒＯ、Ｃｒ2Ｏ3等）からなる不働態膜等の不活性皮膜が形成されるため、優れた耐食性を有するからである。ステンレス鋼には、オーステナイト系ステンレス鋼やフェライト系ステンレス鋼等を用いることができる。勿論、他の条件次第では、ガス流路形成基体２４には、上記材料に限定されることなく、他の材料を用いることができる。
【００２６】
導電層２８は、ガス流路形成基体２４の接触部２６に導電体で形成され、エキスパンド成形体２０と膜電極接合体１８、エキスパンド成形体２０とセパレータ２２との間の接触抵抗を低減する機能を有している。
【００２７】
導電層２８は、金属材料で形成されることが好ましい。金属材料は導電体であり、ガス流路形成基体２４も金属材料で成形されるため、導電層２８をカーボン材料等の異種材料で形成する場合よりも、ガス流路形成基体２４と導電層２８との密着性がより向上するからである。勿論、他の条件次第では、導電層２８には、有機系導電体等を用いることができる。
【００２８】
導電層２８は、導電体である金（Ａｕ）、銀（Ａｇ）、銅（Ｃｕ）、白金（Ｐｔ）、ロジウム（Ｒｈ）、イリジウム（Ｉｒ）、パラジウム（Ｐｄ）等の金属材料により形成されることがより好ましい。これらの金属材料は、電気伝導率が高いので、接触抵抗をより小さくすることができるからである。これらの金属材料の中でも、金（Ａｕ）は、耐食性に優れており、電気伝導率が大きいので、導電層２８を形成する金属材料として更に好ましい。また、導電層２８は、金（Ａｕ）、白金（Ｐｔ）等の合金で形成されてもよい。
【００２９】
導電層２８は、膜電極接合体１８またはセパレータ２２と接触するガス流路形成基体２４の接触部２６に形成される。このように、ガス流路形成基体２４の接触部２６に導電層２８を形成することにより、金（Ａｕ）等の導電体の使用量を抑えることができる。また、導電層２８は、ガス流路形成基体２４の接触部２６にのみ形成されることが好ましい。ガス流路形成基体２４の接触部２６のみに導電層２８を形成することにより、金（Ａｕ）等の導電体の使用量を更に抑制できる。導電層２８は、例えば、５ｎｍ以上１μｍ以下の厚みで形成される。
【００３０】
セパレータ２２は、エキスパンド成形体２０に積層され、隣設するセル（図示せず）における燃料ガスと酸化剤ガスとを分離する機能を有している。また、セパレータ２２は、隣設するセル（図示せず）を電気的に接続する機能を有している。
【００３１】
セパレータ２２は、チタン（Ｔｉ）、チタン合金、またはステンレス鋼（ＳＵＳ）等で成形されることが好ましい。これらの金属材料は、上述したように、機械的強度が高く、その表面に安定な酸化物からなる不働態膜等の不活性皮膜が形成されるため、優れた耐食性を有するからである。ステンレス鋼には、オーステナイト系ステンレス鋼やフェライト系ステンレス鋼等を用いることができる。勿論、他の条件次第では、セパレータ２２を成形する金属材料は、チタンやステンレス鋼等に限定されることなく、他の金属材料を用いることができる。セパレータ２２には、例えば、チタンシートまたはステンレスシート等が用いられる。
【００３２】
次に、燃料電池用セル１０の製造方法について説明する。
【００３３】
膜電極接合体１８は、電解質膜１２の両面に触媒層１４を積層し、各々触媒層１４にガス拡散層１６を積層した後、例えば、ヒートプレス等で熱圧着することにより成形される。勿論、膜電極接合体１８の成形方法は、上記成形方法に限定されることはない。
【００３４】
次に、エキスパンド成形体２０の成形方法について説明する。エキスパンド成形体２０の成形は、ガス流路形成基体形成工程と、不働態膜除去工程と、導電層形成工程と、を有している。
【００３５】
ガス流路形成基体形成工程は、金属材料でガス流路形成基体２４を形成する工程である。ガス流路形成基体２４、例えば、エキスパンドメタルは、チタンシートやステンレスシート等を、切延加工等することにより成形される。エキスパンドメタルは、例えば、チタンシートまたはステンレスシート等に千鳥状に切れ目を入れると同時に、これを押し延ばして広げることにより網目（メッシュ）状に切延加工して、一体として成形される。
【００３６】
図２は、エキスパンドメタルを用いたガス流路形成基体２４の構成を示す図であり、図２（Ａ）は、ガス流路形成基体２４の模式図であり、図２（Ｂ）は、Ａ−Ａ方向の断面図である。ガス流路形成基体２４は、図２（Ａ）に示すように、複数のストランド部３０と、複数のボンド部３２とを有しており、多数の開口からなるメッシュ構造を備えている。ガス流路形成基体２４におけるストランド部３０の板厚（ｔ）、メッシュの短目方向中心間距離（ＳＷ）、メッシュの長目方向中心間距離（ＬＷ）、刻み幅（Ｗ）、ガス流路形成基体２４の厚み（Ｘ）は、各々所定の大きさで成形される。また、図３は、金属多孔体を用いたガス流路形成基体３４の構成を示す図である。図３に示すように、ガス流路形成基体３４には多数の開口が設けられており、ガス流路が形成されている。
【００３７】
不働態膜除去工程は、膜電極接合体１８またはセパレータ２２と接触するガス流路形成基体２４の接触部２６に生成した不働態膜を除去する工程である。接触部２６に生成した不働態膜を除去するのは、膜電極接合体１８及びセパレータ２２と接触する接触部２６に不働態膜が生成されていると、ガス流路形成基体２４と導電層２８との密着性が低下する場合や、接触部２６に導電層２８を形成できない場合があるからである。不働態膜の除去は、例えば、一般的な金属材料の切削加工等の機械加工や、酸洗処理等の化学処理で行うことができる。
【００３８】
接触部２６に生成した不働態膜は、ガス流路形成基体２４をロール加工して除去されることが好ましい。ガス流路形成基体２４のロール加工は、ガス流路形成基体２４を圧延して板厚を所定の厚みにするため行われるが、圧延と略同時に接触部２６を切削加工して不働態膜を除去することにより、ガス流路形成基体２４の板厚調整と、接触部２６に生成した不働態膜の除去とを１工程で行うことができる。これにより、例えば、ロール加工でガス流路形成基体２４を圧延して板厚調整した後、接触部２６に生成した不働態膜を切削加工や酸洗処理で除去する場合より、エキスパンド成形体２０の成形コストを低減することができる。
【００３９】
図４は、ガス流路形成基体２４のロール加工方法を示す図である。ガス流路形成基体２４の圧延と切削とを略同時に行うロール加工条件は、例えば、ロール荷重を１００ｋｇｆ〜５０００ｋｇｆ、ロール速度を１ｍ/s〜４０ｍ/s、ロール径を３００ｍｍ〜６００ｍｍ、ロール幅を１００ｍｍ〜３００ｍｍとすることができる。また、圧延ロール４０におけるロール面の表面粗さは、２５μｍ＜Ｒｚ（十点平均高さ）＜５０μｍとすることが好ましい。ロール面の表面粗さが２５μｍより小さいと、切削量が少なくなり接触部２６の不働態膜が十分に除去できない場合があるからである。また、ロール面の表面粗さが５０μｍより大きいと、切削量が過剰となる場合や、ガス流路形成基体２４が変形する場合があるからである。勿論、他の条件次第では、ロール面の表面粗さは、上記範囲に限定されることはない。
【００４０】
図５は、ロール加工されたガス流路形成基体２４を示す図である。このように、ガス流路形成基体２４をロール加工で圧延、切削することにより、接触部２６の表面を切削して、接触部表面に生成した不働態膜を除去することができる。図６は、接触部２６における切削面を示す図である。切削面の大きさは、横０．０１ｍｍ以上×縦０，１５ｍｍ以上の面積を有することが好ましい。切削面の大きさが、上記大きさより小さい場合には、エキスパンド成形体２０と膜電極接合体１８との間の接触抵抗や、エキスパンド成形体２０とセパレータ２２との間の接触抵抗が増加する場合があるからである。勿論、他の条件次第では、接触部２６の切削面の大きさは、上記寸法に限定されることはない。
【００４１】
また、ロール工程時に圧延、切削することにより、ロール加工で圧延した後、切削する場合よりも、ガス流路形成基体２４の厚みにおけるバラツキをより小さくすることができる。図７は、ガス流路形成基体２４の厚みにおけるバラツキを示すグラフである。図７では、縦軸にガス流路形成基体２４の厚みを取り、ロール工程時に圧延・切削した場合と、ロール加工で圧延した後、切削した場合とについて、ガス流路形成基体２４の厚みにおけるバラツキをプロットした。図７から明らかなように、ロール加工で略同時に圧延、切削した場合には、ガス流路形成基体２４の厚みにおけるバラツキがより小さくなる。ロール加工で圧延した後、切削する場合には、ロール加工で圧延してガス流路形成基体２４の厚みを略一定にした後、接触部２６を切削加工するため、ガス流路形成基体２４の厚みのバラツキが大きくなるからである。
【００４２】
導電層形成工程は、不働態膜が除去された接触部２６に、導電体で導電層２８を形成する工程である。まず、接触部２６の不働態膜が除去されたガス流路形成基体２４を、有機溶剤等で洗浄して前処理する。ガス流路形成基体２４を有機溶剤等で洗浄することにより、ガス流路形成基体２４に付着した潤滑油等を除去することができる。
【００４３】
洗浄後、不働態膜が除去された接触部２６に、金（Ａｕ）等の導電体をコーティングして導電層２８を形成する。金（Ａｕ）等のコーティングには、例えば、電解めっき法を用いることができる。電解めっき法には、一般的な、金（Ａｕ）、銀（Ａｇ）、銅（Ｃｕ）等の電解めっき法が用いられる。例えば、導電層２８として金（Ａｕ）をガス流路形成基体２４の接触部２６に被覆する場合には、シアン化金カリウム等を含む金めっき浴を使用することができ、銀（Ａｇ）をガス流路形成基体２４の接触部２６に被覆する場合には、シアン化銀等を含む銀めっき浴を使用することができる。また、導電層２８を形成する金（Ａｕ）粒子等の粒径は、電流密度、めっき処理時間、スズ（Ｓｎ），タンタル（Ｔａ），ニッケル（Ｎｉ），コバルト（Ｃｏ）系材料等の添加剤等で制御される。
【００４４】
導電層２８のコーティング手段には、上述した電解めっき法に限定されることなく、物理蒸着法（ＰＶＤ法）、化学蒸着法（ＣＶＤ法）、塗布法、インクジェット法等の他のコーティング手段を用いてもよい。物理蒸着法（ＰＶＤ法）では、スパッタリング法、イオンプレーティング法等で金（Ａｕ）等をコーティングすることができる。塗布法では、金（Ａｕ）等の粒子を有機溶剤等のバインダー中に分散させてスラリーを作製し、金（Ａｕ）等の粒子が分散したスラリーを塗布してコーティングすることができる。また、インクジェット法では、例えば、金（Ａｕ）等の粒子を分散させた超微粒子のメタルインクを用いてコーティングされる。
【００４５】
図８は、導電層２８が形成されたガス流路形成基体２４を示す図である。不働態膜が除去された接触部２６には、金（Ａｕ）等の導電層２８が形成され、不働態膜が除去されていない部位には、金（Ａｕ）等の導電層２８の形成が抑えられる。これにより、金（Ａｕ）等の導電体における使用量を抑制することができる。
【００４６】
熱処理工程は、金（Ａｕ）等の導電層２８が形成されたガス流路形成基体２４を熱処理する工程である。熱処理は、ガス流路形成基体２４と導電層２８との密着性をより向上させるために行われる。金（Ａｕ）等の導電層２８が形成されたガス流路形成基体２４を、所定の温度で熱処理することにより、ガス流路形成基体２４の金属と金（Ａｕ）等とが相互拡散し、ガス流路形成基体２４と導電層２８との密着性が向上する。例えば、ガス流路形成基体２４がチタンで形成される場合には、チタンと金（Ａｕ）等とが相互拡散し、チタンで形成されたガス流路形成基体２４と金（Ａｕ）等の導電層２８との密着性が向上する。
【００４７】
次に、セパレータ２２の成形方法について説明する。セパレータ２２の成形方法は、一般的な、金属材料の切削加工等の機械加工またはプレス加工等の塑性加工により行うことができる。勿論、セパレータ２２の成形方法は、上記加工方法に限定されることはない。
【００４８】
組立工程は、膜電極接合体１８と、エキスパンド成形体２０と、セパレータ２２とを積層して燃料電池用セル予備成形体を組み立てる工程である。膜電極接合体１８の両面にエキスパンド成形体２０を積層した後、エキスパンド成形体２０にセパレータ２２を積層して燃料電池用セル予備成形体を組み立てる。そして、燃料電池用セル予備成形体の外周を接着剤で接着等することにより、燃料電池用セル１０が製造される。
【００４９】
以上、上記構成によれば、エキスパンド成形体において、不働態膜を除去していない部位には金（Ａｕ）等の導電層が形成されないため、金（Ａｕ）等の導電体の使用量を低減でき、燃料電池用セルの製造コストを抑制することができる。
【００５０】
上記構成によれば、ガス流路形成基体をロール加工することにより、ガス流路形成基体の接触部に生成した不働態膜の除去と、ガス流路形成基体の板厚調整とを一度に行うことができるので、燃料電池用セルの製造コストを抑制することができる。
【００５１】
上記構成によれば、エキスパンド成形体において、導電層を金（Ａｕ）で形成することにより、導電層の耐食性を更に高めて、接触抵抗をより低減することができる。
【００５２】
上記構成によれば、ガス流路形成基体をチタンまたはステンレス鋼で形成することにより、エキスパンド成形体の耐食性等を向上させることができる。
（実施例）
【００５３】
２種類の燃料電池用セルの製造方法で燃料電池用セルを製造し、製造コスト等の評価を行った。
【００５４】
まず、実施例１における燃料電池用セルの製造方法について説明する。膜電極接合体には、電解質膜にフッ素樹脂、触媒層に白金を担持したカーボンブラック、ガス拡散層にカーボン繊維を使用し、これらを積層した後、ホットプレスで熱圧着したものを用いた。また、セパレータには、チタンシートを使用した。
【００５５】
エキスパンド成形体には、ステンレス鋼で成形したエキスパンドメタルを使用した。図９は、実施例１で使用したエキスパンド成形体の成形方法を示す図である。酸化クロム等の不働態膜が生成したエキスパンドメタルをロール加工することにより、エキスパンドメタルを所定の板厚に調整するのと略同時に、接触部の不働態膜を除去した。ここで、ロール加工に使用した圧延ロールには、ロール面の表面粗さが２５μｍ＜Ｒｚ（十点平均高さ）＜５０μｍのものを使用した。次に、接触部の不働態膜が除去されたエキスパンドメタルを有機溶剤等で洗浄し、エキスパンドメタルに付着した潤滑油等を除去して前処理した。前処理されたエキスパンドメタルの接触部に、導電層として金（Ａｕ）層を電解メッキ法で形成した。そして、金（Ａｕ）層が形成されたエキスパンドメタルを所定温度で熱処理し、乾燥焼成を行った。最後に、上述した膜電極接合体と、エキスパンド成形体と、セパレータとを積層し、組み立てて燃料電池用セルを製造した。
【００５６】
次に、比較例１における燃料電池用セルの製造方法について説明する。膜電極接合体とセパレータとは、実施例１と同様ものを使用した。エキスパンド成形体には、ステンレス鋼で成形したエキスパンドメタルを使用した。図１０は、比較例１で使用したエキスパンド成形体の成形方法を示す図である。まず、エキスパンドメタルをロール加工で圧延し、所定板厚に調整した。ここで、ロール加工に使用した圧延ロールには、ロール面の表面粗さがＲｚ（十点平均高さ）＜２５μｍのものを使用した。ロール加工後、エキスパンドメタルに付着した潤滑油等を除去するため有機溶剤等で洗浄した。洗浄後、エキスパンドメタルの表面に生成された不働態膜を除去するため、酸洗処理またはアルカリ電解処理を行なった。不働態膜が除去されたエキスパンドメタルを脱イオン水等で洗浄し、酸洗処理溶液等を除去した。次に、不働態膜が除去されたエキスパンドメタルに、導電層として金（Ａｕ）層を電解メッキ法で形成した。そして、金（Ａｕ）層が形成されたエキスパンドメタルを所定温度で熱処理し、乾燥焼成を行った。最後に、上述した膜電極接合体と、エキスパンド成形体と、セパレータとを積層し、組み立てて燃料電池用セルを製造した。
【００５７】
実施例１及び比較例１における燃料電池用セルの製造方法において、エキスパンド成形体の成形コストの比較を行った。図１１は、実施例１及び比較例１におけるエキスパンド成形体の成形コストの比較を示す図である。図１１では、縦軸に成形コストを取り、比較例１及び実施例１におけるエキスパンド成形体の成形コストを棒グラフで示した。なお、エキスパンド成形体の成形コストは、比較例１の成形コストを１００として、実施例１における成形コストを相対値で求めた。その結果、実施例１におけるエキスパンド成形体の成形コストは３０であり、比較例１の成形コストより低減した。
【００５８】
比較例１におけるエキスパンド成形体の成形方法では、図１０に示すように、ロール加工による圧延、有機溶剤等による洗浄、酸またはアルカリ洗浄、脱イオン水等による洗浄、金（Ａｕ）電解メッキ処理による金（Ａｕ）層形成、乾燥焼成の合計６工程を有している。これに対して、実施例１におけるエキスパンド成形体の成形方法では、ロール加工による圧延切削、有機溶剤等による洗浄、金（Ａｕ）電解メッキ処理による金（Ａｕ）層形成、乾燥焼成の合計４工程を有している。このように、実施例１におけるエキスパンド成形体の成形方法は、比較例１の成形方法に対して、２工程少ない工程で成形することができる。これは、実施例１における成形方法では、ロール加工時に、圧延によるエキスパンドメタルの板厚調整と、切削による接触部の不働態膜除去とを一度に行うため、比較例１のようにロール加工後に酸洗処理等で不働態膜を除去する必要がないからである。
【００５９】
また、比較例１では、エキスパンドメタルの略全面に生成した不働態膜が酸洗処理等により除去されるため、金（Ａｕ）電解メッキ処理によりエキスパンドメタルの略全面に金（Ａｕ）層が形成される。これに対して、実施例１では、ロール加工で切削された接触部に金（Ａｕ）層が形成され、ロール加工で切削されない部位は不働態膜が除去されないで残留しているため金（Ａｕ）層がほとんど形成されない。そのため、実施例１の成形方法では、金（Ａｕ）化合物等を含むメッキ液等の使用量が抑えられる。
【００６０】
このように、実施例１によれば、比較例１よりもエキスパンド成形体の成形コストを低減することができる。そのため、実施例１における燃料電池用セルの製造方法によれば、比較例１における燃料電池用セルの製造方法より製造コストを更に抑えることができる。
【図面の簡単な説明】
【００６１】
【図１】本発明の実施の形態において、燃料電池用セルの断面を示す図である。
【図２】本発明の実施の形態において、エキスパンドメタルを用いたガス流路形成基体の構成を示す図である。
【図３】本発明の実施の形態において、金属多孔体を用いたガス流路形成基体の構成を示す図である。
【図４】本発明の実施の形態において、ガス流路形成基体のロール加工方法を示す図である。
【図５】本発明の実施の形態において、ロール加工されたガス流路形成基体を示す図である。
【図６】本発明の実施の形態において、接触部における切削面を示す図である。
【図７】本発明の実施の形態において、ガス流路形成基体の厚みにおけるバラツキを示すグラフである。
【図８】本発明の実施の形態において、導電層が形成されたガス流路形成基体を示す図である。
【図９】本発明の実施の形態において、実施例１で使用したエキスパンド成形体の成形方法を示す図である。
【図１０】本発明の実施の形態において、比較例１で使用したエキスパンド成形体の成形方法を示す図である。
【図１１】本発明の実施の形態において、実施例１及び比較例１におけるエキスパンド成形体の成形コストの比較を示す図である。
【符号の説明】
【００６２】
１０  燃料電池用セル、１２  電解質膜、１４  触媒層、１６  ガス拡散層、１８  膜電極接合体、２０  エキスパンド成形体、２２  セパレータ、２４，３４  ガス流路形成基体、２６  接触部、２８  導電層、３０  ストランド部、３２  ボンド部、４０  圧延ロール。
【図１】
2008243394.tif 000003
【図２】
2008243394.tif 000004
【図４】
2008243394.tif 000005
【図５】
2008243394.tif 000006
【図７】
2008243394.tif 000007
【図８】
2008243394.tif 000008
【図１１】
2008243394.tif 000009
【図３】
2008243394.tif 000010
【図６】
2008243394.tif 000011
【図９】
2008243394.tif 000012
【図１０】
2008243394.tif 000013